(57)【特許請求の範囲】
【請求項１】
一般式（Ａ）で表される化合物と、一般式（Ｂ）で表される化合物とを含む光学フィルム用組成物。
【化１】
0006771304.tif 000027
［一般式（Ａ）および一般式（Ｂ）中、Ｒ１０ａは、下記一般式（Ｓ−２）で表される基を表し、一般式（Ａ）におけるＲ１０ａと一般式（Ｂ）におけるＲ１０ａとは同一の基である。
【化２】
0006771304.tif 000028
一般式（Ｓ−２）中、Ｒ２ａおよびＲ３ａは、各々独立して、水素原子またはアルキル基を表す。Ｒ２ａおよびＲ３ａで表される上記アルキル基は、互いに結合して環を形成してもよい。
Ａｒ１ａ、Ａｒ１ｂ、Ａｒ２ａ、Ａｒ２ｂ、Ａｒ３ａおよびＡｒ３ｂは、各々独立して、一般式（Ａｒ−１）〜一般式（Ａｒ−３）のいずれかで表される基を表す。
【化３】
0006771304.tif 000029
（上記一般式（Ａｒ−１）〜一般式（Ａｒ−３）中、Ｐ１およびＰ２は、それぞれ独立して、−Ｓ−、−Ｏ−または−Ｎ（Ｒ１２）−を表し、Ｒ１２は、水素原子または炭素数１〜４のアルキル基を表し、Ｑ１、Ｑ２、Ｑ３、Ｑ４、およびＱ５は、それぞれ独立して、＝Ｎ−または＝ＣＨ−を表す。
Ｒ８〜Ｒ９は、水素原子以外の置換基であって、各々独立して、炭素数１〜４のアルキル基、炭素数１〜４のアルコキシ基、ハロゲン原子、またはシアノ基を表し、上記アルキル基および上記アルコキシ基を構成する一つ以上の水素原子は、ハロゲン原子またはヒドロキシ基で置換されていてもよい。ｑ、およびｒは、０〜２の整数を表す。）
Ｒ１ａは、炭素数２〜５のアルキル基、炭素数２〜５のアルコキシ基、炭素数２〜５のアシル基、または炭素数２〜５のアルコキシカルボニル基を表す。
Ｒ１ｂは、炭素数３〜２０のアルキル基、炭素数３〜２０のアルコキシ基、炭素数３〜２０のアシル基、または炭素数３〜２０のアルコキシカルボニル基を表す。
但し、Ｒ１ａとＲ１ｂとは互いに異なる基である。
Ａｒ１ａとＡｒ１ｂとは同一の基であり、Ａｒ２ａとＡｒ２ｂとは同一の基であり、Ａｒ３ａとＡｒ３ｂとは同一の基である。］
【請求項２】
さらに、重合性液晶化合物を含む、請求項１に記載の光学フィルム用組成物。
【請求項３】
上記重合性液晶化合物が、スメクチック液晶相を示す化合物である、請求項２に記載の光学フィルム用組成物。
【請求項４】
請求項１〜３のいずれか１項に記載の光学フィルム用組成物を含む光学フィルム。
【請求項５】
請求項２または３に記載の光学フィルム用組成物に含まれる重合性成分を重合して形成される光学フィルム。
【請求項６】
請求項４または５に記載の光学フィルムを備える円偏光板。
【請求項７】
請求項４または５に記載の光学フィルムを備える液晶表示装置。
【請求項８】
請求項６に記載の円偏光板を備える、表示装置。
【発明の詳細な説明】
【技術分野】
【０００１】
本発明は、組成物、および当該組成物を含む光学フィルムに関する。
【背景技術】
【０００２】
液晶表示装置等に用いられる偏光膜（光学フィルム）として、二色性色素を含む組成物から形成される偏光膜が知られている。当該組成物を所定時間保管すると、得られる偏光膜の品質が低下することがあり、それを解決するものとして、特定の構造が互いに異なる複数種の二色性色素を使用することが試みられている（特許文献１）。
【先行技術文献】
【特許文献】
【０００３】
【特許文献１】特開２０１３−２２７５３２号公報（２０１３年１１月７日公開）
【発明の概要】
【発明が解決しようとする課題】
【０００４】
しかしながら、特許文献１に記載されるような、特定の構造が互いに異なる複数種の二色性色素を含む組成物から形成される従来の光学フィルムは、その二色比が十分に高くはないという問題があった。
【課題を解決するための手段】
【０００５】
発明者らは、鋭意研究の結果、複数種の二色性色素を含む組成物において、特定の組み合わせの二色性色素を含む組成物は、所定時間保管しても、得られる偏光膜の品質が低下せず、かつ、得られる偏光膜の二色比が十分高くなることを見出し、本発明に想到した。
【０００６】
本発明は、以下の＜１＞〜＜１０＞に記載の発明を含む。
＜１＞  一般式（Ａ）で表される化合物と、一般式（Ｂ）で表される化合物とを含む組成物。
【０００７】
【化１】
0006771304.tif 000002
【０００８】
［一般式（Ａ）および一般式（Ｂ）中、Ｒ１０ａは、一般式（Ｓ−１）〜一般式（Ｓ−７）のいずれかで表される基を表す。
【０００９】
【化２】
0006771304.tif 000003
【００１０】
一般式（Ｓ−２）中、Ｒ２ａおよびＲ３ａは、各々独立して、水素原子またはアルキル基を表す。Ｒ２ａおよびＲ３ａで表される上記アルキル基は、互いに結合して環を形成してもよい。ｍは、０〜１０の整数を表す。
【００１１】
Ａｒ１ａ、Ａｒ１ｂ、Ａｒ２ａ、Ａｒ２ｂ、Ａｒ３ａおよびＡｒ３ｂは、各々独立して、一般式（Ａｒ−１）〜一般式（Ａｒ−３）のいずれかで表される基を表す。
【００１２】
【化３】
0006771304.tif 000004
【００１３】
（上記一般式（Ａｒ−１）〜一般式（Ａｒ−３）中、Ｐ１およびＰ２は、それぞれ独立して、−Ｓ−、−Ｏ−または−Ｎ（Ｒ１２）−を表し、Ｒ１２は、水素原子または炭素数１〜４のアルキル基を表し、Ｑ１、Ｑ２、Ｑ３、Ｑ４、およびＱ５は、それぞれ独立して、＝Ｎ−または＝ＣＨ−を表す。
【００１４】
Ｒ８〜Ｒ９は、水素原子以外の置換基であって、各々独立して、炭素数１〜４のアルキル基、炭素数１〜４のアルコキシ基、ハロゲン原子、またはシアノ基を表し、上記アルキル基および上記アルコキシ基を構成する一つ以上の水素原子は、ハロゲン原子またはヒドロキシ基で置換されていてもよい。ｑ、およびｒは、０〜２の整数を表す。）
Ｒ１ａは、各々独立して、炭素数２〜５のアルキル基、炭素数２〜５のアルコキシ基、炭素数２〜５のアシル基、炭素数２〜５のアルコキシカルボニル基、炭素数２〜５のオキシカルボニル基、ハロゲン原子、またはシアノ基を表し、上記アルキル基、アルコキシ基、アシル基、アルコキシカルボニル基、およびオキシカルボニル基を構成する一つ以上の水素原子は、ハロゲン原子またはヒドロキシ基で置換されていてもよい。
【００１５】
Ｒ１ｂは、各々独立して、炭素数３〜２０のアルキル基、炭素数３〜２０のアルコキシ基、炭素数３〜２０のアシル基、炭素数３〜２０のアルコキシカルボニル基、炭素数３〜２０のオキシカルボニル基、ハロゲン原子、またはシアノ基を表し、上記アルキル基、アルコキシ基、アシル基、アルコキシカルボニル基、およびオキシカルボニル基を構成する一つ以上の水素原子は、ハロゲン原子またはヒドロキシ基で置換されていてもよい。
【００１６】
但し、Ｒ１ａとＲ１ｂとは互いに異なる基である。］
＜２＞  上記一般式（Ａ）および上記一般式（Ｂ）において、Ｒ１０ａが、上記一般式（Ｓ−２）で表される基である、＜１＞に記載の組成物。
＜３＞  上記Ａｒ１ａと上記Ａｒ１ｂとが同一の基であり、上記Ａｒ２ａと上記Ａｒ２ａとが同一の基であり、上記Ａｒ３ａと上記Ａｒ３ｂとが同一の基である、＜１＞または＜２＞に記載の組成物。
＜４＞  さらに、重合性液晶化合物を含む、＜１＞〜＜３＞のいずれか一つに記載の組成物。
＜５＞  上記重合性液晶化合物が、スメクチック液晶相を示す化合物である、＜４＞に記載の組成物。
＜６＞  ＜１＞〜＜５＞のいずれか一つに記載の組成物を含む光学フィルム。
＜７＞  ＜４＞または＜５＞に記載の組成物に含まれる重合性成分を重合して形成される光学フィルム。
＜８＞  ＜６＞または＜７＞に記載の光学フィルムを備える円偏光板。
＜９＞  ＜６＞または＜７＞に記載の光学フィルムを備える液晶表示装置。
＜１０＞  ＜８＞に記載の円偏光板を備える、表示装置。
【発明の効果】
【００１７】
本発明の組成物によれば、当該組成物を所定の期間保管した後でも、品質が高い光学フィルムを形成することができ、かつ、当該光学フィルムの二色比が十分高いという効果を奏する。
【発明を実施するための形態】
【００１８】
以下、本発明の一実施の形態に関して、詳細に説明する。なお、本出願において、「Ａ〜Ｂ」とは、「Ａ以上、Ｂ以下」であることを示している。
【００１９】
［実施形態１：組成物］
本発明の実施形態１に係る組成物は、一般式（Ａ）で表される化合物（以下、化合物（Ａ）と称する）と、一般式（Ｂ）で表される化合物（以下、化合物（Ｂ）と称する）とを含むことを特徴とする。
【００２０】
【化４】
0006771304.tif 000005
【００２１】
［一般式（Ａ）および一般式（Ｂ）中、Ｒ１０ａは、一般式（Ｓ−１）〜一般式（Ｓ−７）のいずれかで表される基を表す。
【００２２】
【化５】
0006771304.tif 000006
【００２３】
一般式（Ｓ−２）中、Ｒ２ａおよびＲ３ａは、各々独立して、水素原子またはアルキル基を表す。Ｒ２ａおよびＲ３ａで表される上記アルキル基は、互いに結合して環を形成してもよい。ｍは、０〜１０の整数を表す。
【００２４】
【化６】
0006771304.tif 000007
【００２５】
（上記一般式（Ａｒ−１）〜一般式（Ａｒ−３）中、Ｐ１およびＰ２は、それぞれ独立して、−Ｓ−、−Ｏ−または−Ｎ（Ｒ１２）−を表し、Ｒ１２は、水素原子または炭素数１〜４のアルキル基を表し、Ｑ１、Ｑ２、Ｑ３、Ｑ４、およびＱ５は、それぞれ独立して、＝Ｎ−または＝ＣＨ−を表す。
【００２６】
Ｒ８〜Ｒ９は、水素原子以外の置換基であって、各々独立して、炭素数１〜４のアルキル基、炭素数１〜４のアルコキシ基、ハロゲン原子、またはシアノ基を表し、上記アルキル基および上記アルコキシ基を構成する一つ以上の水素原子は、ハロゲン原子またはヒドロキシ基で置換されていてもよい。ｑ、およびｒは、０〜２の整数を表す。）
Ｒ１ａは、各々独立して、炭素数２〜５のアルキル基、炭素数２〜５のアルコキシ基、炭素数２〜５のアシル基、炭素数２〜５のアルコキシカルボニル基、炭素数２〜５のオキシカルボニル基、ハロゲン原子、またはシアノ基を表し、上記アルキル基、アルコキシ基、アシル基、アルコキシカルボニル基、およびオキシカルボニル基を構成する一つ以上の水素原子は、ハロゲン原子またはヒドロキシ基で置換されていてもよい。
【００２７】
Ｒ１ｂは、各々独立して、炭素数３〜２０のアルキル基、炭素数３〜２０のアルコキシ基、炭素数３〜２０のアシル基、炭素数３〜２０のアルコキシカルボニル基、炭素数３〜２０のオキシカルボニル基、ハロゲン原子、またはシアノ基を表し、上記アルキル基、アルコキシ基、アシル基、アルコキシカルボニル基、およびオキシカルボニル基を構成する一つ以上の水素原子は、ハロゲン原子またはヒドロキシ基で置換されていてもよい。
【００２８】
但し、Ｒ１ａとＲ１ｂとは互いに異なる基である。］
本発明の組成物は、互いに異なる構造を有する化合物（Ａ）および化合物（Ｂ）を含有することによって、その安定性が向上し、かつ、高い二色比を有する光学フィルムの原料として使用することができる。
【００２９】
本発明の組成物の安定性が向上する理由としては、本発明の組成物中において、化合物（Ａ）および化合物（Ｂ）が、結晶化し難くなり、従って、化合物（Ａ）および化合物（Ｂ）の相溶性（溶解性）が向上し、その結果として、本発明の組成物の安定性が向上するからであると推察される。
【００３０】
本発明の組成物は、重合性液晶化合物をさらに含むことが好ましい。上記重合性液晶化合物をさらに含む組成物から、当該組成物中の重合性液晶化合物（重合性成分）を重合させることにより、二色性色素として機能する化合物（Ａ）および化合物（Ｂ）を含有する光学フィルム（偏光膜）が好適に形成され得る。
【００３１】
本発明の組成物に含まれ得る各成分について以下に説明する。
【００３２】
＜二色性色素＞
本発明における化合物（Ａ）、化合物（Ｂ）は、二色性色素として機能し、通常、波長４００〜８００ｎｍの範囲内に吸収を有する。
【００３３】
化合物（Ａ）、化合物（Ｂ）のアゾベンゼン部位の位置異性は、トランスであることが好ましい。
【００３４】
化合物（Ａ）と化合物（Ｂ）とが有するＲ１０ａは、互いに同一の基である。化合物（Ａ）、化合物（Ｂ）のＲ１０ａは、好ましくは上記一般式（Ｓ−２）で表される基である。
【００３５】
上記一般式（Ｓ−２）で表される基中、Ｒ２ａおよびＲ３ａで表される基はアルキル基であることが好ましく、また、当該アルキル基は炭素数１〜３のアルキル基、または、下記一般式（Ｓ−８）〜（Ｓ−９）で表される基であることが好ましい。
【００３６】
【化７】
0006771304.tif 000008
【００３７】
化合物（Ａ）、化合物（Ｂ）のＡｒ１ａ、Ａｒ１ｂ、Ａｒ２ａ、Ａｒ２ｂ、Ａｒ３ａおよびＡｒ３ｂは、各々独立して、一般式（Ａｒ−１）〜一般式（Ａｒ−３）のいずれかで表される基を表す。
【００３８】
【化８】
0006771304.tif 000009
【００３９】
上記一般式（Ａｒ−１）〜一般式（Ａｒ−３）中、Ｐ１およびＰ２は、それぞれ独立して、−Ｓ−、−Ｏ−または−Ｎ（Ｒ１２）−を表し、Ｒ１２は、水素原子または炭素数１〜４のアルキル基を表し、Ｑ１、Ｑ２、Ｑ３、Ｑ４、およびＱ５は、それぞれ独立して、＝Ｎ−または＝ＣＨ−を表す。また、Ｒ８〜Ｒ９は、水素原子以外の置換基であって、各々独立して、炭素数１〜４のアルキル基、炭素数１〜４のアルコキシ基、ハロゲン原子、またはシアノ基を表し、上記アルキル基および上記アルコキシ基を構成する一つ以上の水素原子は、ハロゲン原子またはヒドロキシ基で置換されていてもよい。ｑ、およびｒは、０〜２の整数を表す。
【００４０】
上記一般式（Ａｒ−１）〜一般式（Ａｒ−３）で表される基は、特に限定されないが、例えば、以下の式（Ｒ−１）〜式（Ｒ−１０）で表される基が挙げられる。
【００４１】
【化９】
0006771304.tif 000010
【００４２】
上記基の中では、Ａｒ１ａ、Ａｒ１ｂ、Ａｒ３ａおよびＡｒ３ｂが、式（Ｒ−１）で表される基であることが好ましく、Ａｒ２ａおよびＡｒ２ｂは式（Ｒ−５）で表される基であることが好ましい。
【００４３】
本発明の組成物に含まれる化合物（Ａ）が有するＡｒ１ａと、化合物（Ｂ）が有するＡｒ１ｂとは同一の基であることが好ましい。また、化合物（Ａ）が有するＡｒ２ａと、化合物（Ｂ）が有するＡｒ２ｂとは同一の基であることが好ましく、化合物（Ａ）が有するＡｒ３ａと、化合物（Ｂ）が有するＡｒ３ｂとは同一の基であることが好ましい。特には、化合物（Ａ）が有するＡｒ１ａ、Ａｒ２ａ、Ａｒ３ａと、それらに対応する化合物（Ｂ）が有するＡｒ１ｂ、Ａｒ２ｂ、Ａｒ３ｂとが同一の基であることが好ましい。
【００４４】
すなわち、本発明の組成物において、化合物（Ａ）と化合物（Ｂ）とは、Ｒ１ａとＲ１ｂとが互いに異なる基である以外は、同一の構造を有することが好ましい。化合物（Ａ）と化合物（Ｂ）とで、Ｒ１ａとＲ１ｂとが互いに異なる基である以外は、同一の構造を有することで、得られる光学フィルムの二色比が向上する傾向があり、また、後述するように組成物の生産性の面において好ましい。
【００４５】
化合物（Ａ）のＲ１ａは、炭素数２〜５のアルキル基、炭素数２〜５のアルコキシ基、炭素数２〜５のアシル基、炭素数２〜５のアルコキシカルボニル基、炭素数２〜５のオキシカルボニル基、ハロゲン原子、またはシアノ基を表し、上記アルキル基、アルコキシ基、アシル基、アルコキシカルボニル基、およびオキシカルボニル基を構成する一つ以上の水素原子は、ハロゲン原子またはヒドロキシ基で置換されていてもよい。
【００４６】
Ｒ１ａとしては、炭素数２〜５のアルキル基、炭素数２〜５のアルコキシ基、炭素数２〜５のアシル基、炭素数２〜５のアルコキシカルボニル基、または炭素数２〜５のオキシカルボニル基であることが好ましい。
【００４７】
化合物（Ｂ）のＲ１ｂは、Ｒ１ａと異なる基である。Ｒ１ｂは、炭素数３〜２０のアルキル基、炭素数３〜２０のアルコキシ基、炭素数３〜２０のアシル基、炭素数３〜２０のアルコキシカルボニル基、炭素数３〜２０のオキシカルボニル基、ハロゲン原子、またはシアノ基を表し、上記アルキル基、アルコキシ基、アシル基、アルコキシカルボニル基、およびオキシカルボニル基を構成する一つ以上の水素原子は、ハロゲン原子またはヒドロキシ基で置換されていてもよい。
【００４８】
Ｒ１ｂとしては、炭素数２〜５のアルキル基、炭素数２〜５のアルコキシ基、炭素数２〜５のアシル基、炭素数２〜５のアルコキシカルボニル基、または炭素数２〜５のオキシカルボニル基であることが好ましい。
【００４９】
Ｒ１ａおよびＲ１ｂが、それぞれ独立に、炭素数２〜５のアルキル基、炭素数２〜５のアルコキシ基、炭素数２〜５のアシル基、炭素数２〜５のアルコキシカルボニル基、または炭素数２〜５のオキシカルボニル基である場合、Ｒ１ａの炭素数＜Ｒ１ｂの炭素数の関係を満たすことが好ましい。
【００５０】
また、Ｒ１ａおよびＲ１ｂが共に、同一種類の基であることが好ましい。ここで、「Ｒ１ａおよびＲ１ｂが共に、同一種類の基である」とは、Ｒ１ａおよびＲ１ｂが共に、上記アルキル基、アルコキシ基、アシル基、アルコキシカルボニル基、オキシカルボニル基、およびハロゲン原子からなる群から選ばれる同一のカテゴリーに属する基であることを意味する。
【００５１】
本発明における化合物（Ａ）は、上述の条件を充足すれば、特に限定されないが、例えば、下記式（Ａ−１）〜式（Ａ−１９）にてそれぞれ表される化合物（以下、化合物（Ａ−Ｎ）（Ｎ：１〜１９の整数）と称する）が挙げられる。
【００５２】
【化１０】
0006771304.tif 000011
【００５３】
0006771304.tif 000012
【００５４】
本発明における化合物（Ａ）としては、上述した化合物の中で、化合物（Ａ−１）、化合物（Ａ−４）、化合物（Ａ−７）、化合物（Ａ−９）、化合物（Ａ−１０）、化合物（Ａ−１７）、または化合物（Ａ−１９）であることが好ましく、化合物（Ａ−１）、化合物（Ａ−１７）、または（Ａ−１９）であることがより好ましい。
【００５５】
また、本発明における化合物（Ａ）は、１種類の化合物でもよいし、Ｒ１ａが同一の基である複数種の化合物の混合物でもよい。
【００５６】
本発明における化合物（Ｂ）は、上述の条件を充足すれば、特に限定されないが、例えば、下記式（Ｂ−１）〜式（Ｂ−１９）にてそれぞれ表される化合物（以下、化合物（Ｂ−Ｍ）（Ｍ：１〜１９の整数）と称する）が挙げられる。
【００５７】
【化１１】
0006771304.tif 000013
【００５８】
0006771304.tif 000014
【００５９】
本発明における化合物（Ｂ）としては、上述した化合物の中で、化合物（Ｂ−１）、化合物（Ｂ−４）、化合物（Ｂ−７）、化合物（Ｂ−９）、化合物（Ｂ−１０）、化合物（Ｂ−１７）、または化合物（Ｂ−１９）であることが好ましく、化合物（Ｂ−１）、化合物（Ｂ−１７）、または（Ｂ−１９）であることがより好ましい。
【００６０】
また、本発明における化合物（Ｂ）は、１種類の化合物でもよいし、Ｒ１ｂが同一の基である複数種の化合物の混合物でもよい。
【００６１】
本発明における化合物（Ａ）と化合物（Ｂ）の組み合わせとしては、化合物（Ａ−１）と化合物（Ｂ−１）、化合物（Ａ−４）と化合物（Ｂ−４）、化合物（Ａ−７）と化合物（Ｂ−７）、化合物（Ａ−９）と化合物（Ｂ−９）、化合物（Ａ−１０）と化合物（Ｂ−１０）、化合物（Ａ−１７）と化合物（Ｂ−１７）、または化合物（Ａ−１９）と化合物（Ｂ−１９）であることが好ましく、化合物（Ａ−１）と化合物（Ｂ−１）、化合物（Ａ−１７）と化合物（Ｂ−１７）、または（Ａ−１９）と化合物（Ｂ−１９）であることがより好ましい。なお、化合物（Ａ）および／または化合物（Ｂ）が複数種の化合物の混合物である場合においても、上記組成物に含まれる化合物（Ａ）および化合物（Ｂ）中において、上述した好ましい組み合わせの化合物が含まれていればよい。
【００６２】
本発明の組成物において、化合物（Ａ）と化合物（Ｂ）で、Ｒ１ａとＲ１ｂとが互いに異なる基である以外は、同一の構造を有することは、化合物（Ａ）と化合物（Ｂ）とを同一原料から製造することができるため、組成物の生産性の面において利点がある。具体例を挙げて説明すると、例えば、特開平１−１４６９６０号公報に開示されている方法に準じることによって、化合物（Ａ）および化合物（Ｂ）を製造することができる。
【００６３】
化合物（Ａ）および化合物（Ｂ）の具体的な製造方法としては、例えば、以下に示す方法が挙げられる。
【００６４】
以下の一般式（Ｃ−１）で表される化合物（以下、化合物（Ｃ−１）と称する）と、以下の一般式（Ｃ−２）で表される化合物（以下、化合物（Ｃ−２）と称する）を、
【００６５】
【化１２】
0006771304.tif 000015
【００６６】
［一般式（Ｃ−１）および一般式（Ｃ−２）中の各符号は、いずれも上記一般式（Ａ）、上記一般式（Ｂ）における各符号と同一の基を表す。］
それぞれ適当な方法でジアゾ化し、特開平１−１４６９６０号公報に記載の方法に準じて、以下の一般式（Ｄ−１）で表される化合物（以下、化合物（Ｄ−１）と称する）と、以下の一般式（Ｄ−２）で表される化合物（以下、化合物（Ｄ−２）と称する）とを、それぞれ別々に得る。
【００６７】
【化１３】
0006771304.tif 000016
【００６８】
［一般式（Ｄ−１）および一般式（Ｄ−２）中の各符号は、いずれも上記一般式（Ａ）、上記一般式（Ｂ）における各符号と同一の基を表す。］
続いて、化合物（Ｄ−１）と化合物（Ｄ−２）を、以下の一般式（Ｅ−１）で表される化合物（以下、化合物（Ｅ−１）と称する）と、ジアゾカップリング反応させることで、化合物（Ａ）と化合物（Ｂ）を製造する。
【００６９】
【化１４】
0006771304.tif 000017
【００７０】
［一般式（Ｅ−１）中の各符号は、いずれも上記一般式（Ａ）、上記一般式（Ｂ）における各符号と同一の基を表す。］
上述した方法のように、化合物（Ａ）および化合物（Ｂ）をそれぞれ別々に製造しておいて、これらを混合することによって、本発明の組成物を調製することができる。
【００７１】
一方、例えば、化合物（Ｃ−１）と化合物（Ｃ−２）の混合物を、一つの反応容器中で同時にジアゾカップリング反応させれば、一度の反応で化合物（Ｄ−１）と化合物（Ｄ−２）の混合物を得ることができ、この混合物をさらに化合物（Ｅ−１）とジアゾカップリング反応させることによって、化合物（Ａ）および化合物（Ｂ）を同時に、かつ、簡便に合成することもできる。
【００７２】
上述したように化合物（Ａ）および化合物（Ｂ）を同時に一度の反応で製造することができる。また、化合物（Ａ）および化合物（Ｂ）は、その他従来公知の方法によって製造され得る。例えば、特開平１−１４６９６０号公報に開示されている方法に準じた方法を使用することによって、当業者は容易に、化合物（Ａ）および化合物（Ｂ）を高純度で製造することができる。
【００７３】
本発明の組成物において、化合物（Ａ）の含有量と化合物（Ｂ）の含有量の合計を１００質量％とした場合の、化合物（Ａ）の含有量は、２質量％〜９８質量％であることが好ましく、３３質量％〜６６質量％であることがより好ましい。なお、上記含有量は、化合物（Ａ）および／または化合物（Ｂ）が複数種の化合物の混合物である場合には、その複数種の化合物の合計量を意味する。
【００７４】
＜重合性液晶化合物＞
重合性液晶化合物とは、分子内に重合性基を有し、配向することによって液晶相を示すことができる化合物であり、好ましくは単独で配向することによって液晶相を示すことができる化合物である。
【００７５】
重合性基とは、重合反応に関与する基を意味し、光重合性基であることが好ましい。ここで、重合性基とは、後述する重合開始剤から発生した活性ラジカルや酸等によって重合反応に関与し得る基のことをいう。重合性基としては、ビニル基、ビニルオキシ基、１−クロロビニル基、イソプロペニル基、４−ビニルフェニル基、アクリロイルオキシ基、メタクリロイルオキシ基、オキシラニル基、およびオキセタニル基が挙げられる。中でも、アクリロイルオキシ基、メタクリロイルオキシ基、ビニルオキシ基、オキシラニル基、およびオキセタニル基が好ましく、アクリロイルオキシ基がより好ましい。
【００７６】
重合性液晶化合物は、サーモトロピック液晶型であってもよいし、リオトロピック液晶型であってもよい。
【００７７】
本発明における重合性液晶化合物は、好ましくは、スメクチック液晶相を示すスメクチック液晶性化合物であり、より好ましくは高次スメクチック液晶相を示す高次スメクチック液晶化合物である。スメクチック液晶相を示す重合性液晶化合物を含む本発明の組成物は、偏光性能により優れる偏光膜（光学フィルム）を与えることができる。本発明の組成物は、２種類以上の重合性液晶化合物を含んでいてもよい。
【００７８】
化合物（Ａ）および化合物（Ｂ）は、スメクチック液晶相を示す重合性液晶化合物から形成された、密な分子鎖間に分散した状態であっても、高い二色性を示すことができる。従って、本発明の組成物は、重合性液晶化合物を含むことによって、二色比の高い偏光膜（光学フィルム）の形成に好適に使用することができる。また、重合性成分である重合性液晶化合物を重合することで形成される光学フィルムは、より安定性に優れた偏光膜（光学フィルム）となるため好適である。
【００７９】
高次スメクチック液晶相としては、スメクチックＢ相、スメクチックＤ相、スメクチックＥ相、スメクチックＦ相、スメクチックＧ相、スメクチックＨ相、スメクチックＩ相、スメクチックＪ相、スメクチックＫ相、およびスメクチックＬ相が挙げられる。中でも、スメクチックＢ相、スメクチックＦ相、およびスメクチックＩ相が好ましく、スメクチックＢ相がより好ましい。重合性液晶化合物が示すスメクチック液晶相がこれら高次スメクチック相であると、配向秩序度のより高い偏光膜（光学フィルム）が得られる。配向秩序度の高い高次スメクチック液晶相を示す重合性液晶化合物を含む組成物から得られる偏光膜（光学フィルム）は、Ｘ線回折測定においてヘキサチック相またはクリスタル相といった高次構造由来のブラッグピークを示す。ブラッグピークとは、分子配向の面周期構造に由来するピークである。本発明の組成物から得られる偏光膜（光学フィルム）が有する周期間隔（秩序周期）は、好ましくは０．３０〜０．５０ｎｍである。
【００８０】
重合性液晶化合物が示す液晶相の種類は、例えば、以下に示す方法で確認することができる。即ち、適当な基材を準備し、当該基材に重合性液晶化合物と溶剤とを含む溶液を塗布して塗布膜を形成した後、加熱処理または減圧処理することで当該塗布膜に含有される溶剤を除去する。続いて、基材上に形成された塗布膜を等方相温度まで加熱した後、徐々に冷却することで発現する液晶相を、偏光顕微鏡によるテクスチャー観察、Ｘ線回折測定または示差走査熱量測定により検査する。この検査において、例えば、第一温度まで冷却することでネマチック液晶相を示し、さらに第二温度まで除々に冷却することで、スメクチック液晶相を示すことを確認することができる。
【００８１】
重合性液晶組成物は、好ましくは式（４）で表される化合物（以下、「化合物（４）」とも称する）である。
【００８２】
Ｕ１−Ｖ１−Ｗ１−Ｘ１−Ｙ１−Ｘ２−Ｙ２−Ｘ３−Ｗ２−Ｖ２−Ｕ２    （４）
（式中、Ｘ１、Ｘ２およびＸ３は、各々独立して、置換基を有していてもよい１，４−フェニレン基、または置換基を有していてもよいシクロヘキサン−１，４−ジイル基を表す。但し、Ｘ１、Ｘ２およびＸ３のうちの少なくとも一つは、置換基を有していてもよい１，４−フェニレン基である。シクロへキサン−１，４−ジイル基を構成する−ＣＨ２−は、−Ｏ−、−Ｓ−または−ＮＲ−に置換されていてもよい。Ｒは、炭素数１〜６のアルキル基またはフェニル基を表す。
Ｙ１およびＹ２は、各々独立して、単結合、−ＣＨ２ＣＨ２−、−ＣＨ２Ｏ−、−ＣＯＯ−、−ＯＣＯＯ−、−Ｎ＝Ｎ−、−ＣＲａ＝ＣＲｂ−、−Ｃ≡Ｃ−、または−ＣＲａ＝Ｎ−を表す。ＲａおよびＲｂは、各々独立して、水素原子または炭素数１〜４のアルキル基を表す。
Ｕ１は、水素原子または重合性基を表す。
Ｕ２は、重合性基を表す。
Ｗ１およびＷ２は、各々独立して、単結合、−Ｏ−、−Ｓ−、−ＣＯＯ−、または−ＯＣＯＯ−を表す。
Ｖ１およびＶ２は、各々独立して、置換基を有していてもよい炭素数１〜２０のアルカンジイル基を表し、当該アルカンジイル基を構成する−ＣＨ２−は、−Ｏ−、−Ｓ−または−ＮＨ−に置換されていてもよい。）
化合物（４）において、Ｘ１、Ｘ２およびＸ３のうちの少なくとも一つは、好ましくは置換基を有していてもよい１，４−フェニレン基である。
【００８３】
置換基を有していてもよい１，４−フェニレン基は、好ましくは置換基を有していない１，４−フェニレン基である。置換基を有していてもよいシクロへキサン−１，４−ジイル基は、好ましくは置換基を有していてもよいトランス−シクロへキサン−１，４−ジイル基である。置換基を有していてもよいトランス−シクロへキサン−１，４−ジイル基は、好ましくは置換基を有していないトランス−シクロへキサン−１，４−ジイル基である。
【００８４】
置換基を有していてもよい１，４−フェニレン基、または置換基を有していてもよいシクロへキサン−１，４−ジイル基が任意に有する置換基としては、メチル基、エチル基、ｎ−ブチル基等の炭素数１〜４のアルキル基、シアノ基、およびハロゲン原子が挙げられる。
【００８５】
Ｙ１は、好ましくは単結合、−ＣＨ２ＣＨ２−、または−ＣＯＯ−であり、Ｙ２は、好ましくは−ＣＨ２ＣＨ２−または−ＣＨ２Ｏ−である。
【００８６】
Ｕ１は、水素原子または重合性基であり、好ましくは重合性基である。Ｕ２は、重合性基である。Ｕ１およびＵ２は、ともに重合性基であることが好ましく、ともに光重合性基であることがより好ましい。光重合性基を有する重合性液晶化合物は、より低温条件下で重合できる点で有利である。
【００８７】
Ｕ１およびＵ２で表される重合性基は、互いに異なっていてもよいが、好ましくは互いに同一である。重合性基としては、ビニル基、ビニルオキシ基、１−クロロビニル基、イソプロペニル基、４−ビニルフェニル基、アクリロイルオキシ基、メタクリロイルオキシ基、オキシラニル基、およびオキセタニル基が挙げられる。中でも、ビニルオキシ基、アクリロイルオキシ基、メタクリロイルオキシ基、オキシラニル基、およびオキセタニル基が好ましく、アクリロイルオキシ基がより好ましい。
【００８８】
Ｖ１およびＶ２で表されるアルカンジイル基としては、メチレン基、エチレン基、プロパン−１，３−ジイル基、ブタン−１，３−ジイル基、ブタン−１，４−ジイル基、ペンタン−１，５−ジイル基、ヘキサン−１，６−ジイル基、ヘプタン−１，７−ジイル基、オクタン−１，８−ジイル基、デカン−１，１０−ジイル基、テトラデカン−１，１４−ジイル基、およびイコサン−１，２０−ジイル基が挙げられる。Ｖ１およびＶ２は、好ましくは炭素数２〜１２のアルカンジイル基であり、より好ましくは炭素数６〜１２のアルカンジイル基である。
【００８９】
置換基を有していてもよい炭素数１〜２０のアルカンジイル基が任意に有する置換基としては、シアノ基およびハロゲン原子が挙げられる。当該アルカンジイル基は、好ましくは置換基を有していないアルカンジイル基であり、より好ましくは置換基を有しておらず、かつ直鎖状のアルカンジイル基である。
【００９０】
Ｗ１およびＷ２は、各々独立して、単結合または−Ｏ−であることが好ましい。
【００９１】
化合物（４）の具体例としては、下記式（４−１）〜式（４−４３）で表される化合物が挙げられる。化合物（４）がシクロヘキサン−１，４−ジイル基を有する場合には、そのシクロヘキサン−１，４−ジイル基は、トランス型であることが好ましい。
【００９２】
【化１５】
0006771304.tif 000018
【００９３】
0006771304.tif 000019
【００９４】
0006771304.tif 000020
【００９５】
0006771304.tif 000021
【００９６】
上述した重合性液晶化合物の具体例の中でも、式（４−５）、式（４−６）、式（４−７）、式（４−８）、式（４−９）、式（４−１０）、式（４−１１）、式（４−１２）、式（４−１３）、式（４−１４）、式（４−１５）、式（４−２２）、式（４−２４）、式（４−２５）、式（４−２６）、式（４−２７）、式（４−２８）、および式（４−２９）で表される化合物からなる群より選ばれる少なくとも１種類の化合物（４）が好ましい。
【００９７】
本発明の組成物は、２種類以上の化合物（４）を含んでいてもよい。２種類以上の重合性液晶化合物を組み合わせる場合には、そのうちの少なくとも１種類が化合物（４）であることが好ましく、そのうちの２種類以上が化合物（４）であることがより好ましい。２種類以上の重合性液晶化合物を組み合わせることにより、液晶−結晶相転移温度以下の温度であっても液晶相を一時的に保持することができる場合がある。２種類の重合性液晶化合物を組み合わせる場合の混合比としては、通常、１：９９〜５０：５０であり、好ましくは５：９５〜５０：５０であり、より好ましくは１０：９０〜５０：５０である。
【００９８】
化合物（４）は、例えば、Lub et al. Recl. Trav. Chim. Pays-Bas, 115, 321-328 (1996)、特許第４７１９１５６号等の公知文献に記載の方法により製造することができる。
【００９９】
本発明の組成物における重合性液晶化合物の含有割合は、重合性液晶化合物の配向性を高くするという観点から、本発明の組成物の固形分１００質量部に対して、好ましくは７０〜９９．５質量部であり、より好ましくは８０〜９９質量部であり、さらに好ましくは８０〜９４質量部であり、特に好ましくは８０〜９０質量部である。ここで、固形分とは、本発明の組成物中の、溶剤以外の成分の合計量をいう。
【０１００】
本発明の光学フィルムおよび本発明の組成物は、好ましくは重合開始剤および溶媒を含み、必要に応じて、光増感剤、重合禁止剤およびレベリング剤をさらに含んでいてもよい。
【０１０１】
＜重合開始剤＞
重合開始剤は、重合性液晶化合物の重合反応を開始し得る化合物である。重合開始剤としては、光の作用により活性ラジカルを発生する光重合開始剤が好ましい。
【０１０２】
重合開始剤としては、ベンゾイン化合物、ベンゾフェノン化合物、アルキルフェノン化合物、アシルホスフィンオキサイド化合物、トリアジン化合物、ヨードニウム塩、およびスルホニウム塩が挙げられる。
【０１０３】
ベンゾイン化合物としては、ベンゾイン、ベンゾインメチルエーテル、ベンゾインエチルエーテル、ベンゾインイソプロピルエーテル、およびベンゾインイソブチルエーテルが挙げられる。
【０１０４】
ベンゾフェノン化合物としては、ベンゾフェノン、ｏ−ベンゾイル安息香酸メチル、４−フェニルベンゾフェノン、４−ベンゾイル−４’−メチルジフェニルサルファイド、３，３’，４，４’−テトラ（tert−ブチルパーオキシカルボニル）ベンゾフェノン、および２，４，６−トリメチルベンゾフェノンが挙げられる。
【０１０５】
アルキルフェノン化合物としては、ジエトキシアセトフェノン、２−メチル−２−モルホリノ−１−（４−メチルチオフェニル）プロパン−１−オン、２−ベンジル−２−ジメチルアミノ−１−（４−モルホリノフェニル）ブタン−１−オン、２−ヒドロキシ−２−メチル−１−フェニルプロパン−１−オン、１，２−ジフェニル−２，２−ジメトキシエタン−１−オン、２−ヒドロキシ−２−メチル−１−〔４−（２−ヒドロキシエトキシ）フェニル〕プロパン−１−オン、１−ヒドロキシシクロヘキシルフェニルケトン、および２−ヒドロキシ−２−メチル−１−〔４−（１−メチルビニル）フェニル〕プロパン−１−オンのオリゴマーが挙げられる。
【０１０６】
アシルホスフィンオキサイド化合物としては、２，４，６−トリメチルベンゾイルジフェニルホスフィンオキサイド、およびビス（２，４，６−トリメチルベンゾイル）フェニルホスフィンオキサイドが挙げられる。
【０１０７】
トリアジン化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、および２，４−ビス（トリクロロメチル）−６−〔２−（３，４−ジメトキシフェニル）エテニル〕−１，３，５−トリアジンが挙げられる。
【０１０８】
ヨードニウム塩およびスルホニウム塩としては、例えば、下記式で表される塩が挙げられる。
【０１０９】
【化１６】
0006771304.tif 000022
【０１１０】
重合開始剤は、１種類のみを用いてもよく、２種類以上を組み合わせて用いてもよい。
【０１１１】
重合開始剤として、市販品を用いることもできる。市販の重合開始剤としては、イルガキュア（Ｉｒｇａｃｕｒｅ）（登録商標）９０７、１８４、６５１、８１９、２５０、および３６９（チバスペシャルティケミカルズ株式会社製）；セイクオール（登録商標）ＢＺ、Ｚ、およびＢＥＥ（精工化学株式会社製）；カヤキュアー（ｋａｙａｃｕｒｅ）（登録商標）ＢＰ１００、およびＵＶＩ−６９９２（ダウ・ケミカル株式会社製）；アデカオプトマーＳＰ−１５２、およびＳＰ−１７０（株式会社ＡＤＥＫＡ製）；ＴＡＺ−Ａ、およびＴＡＺ−ＰＰ（日本シイベルヘグナー株式会社製）；並びに、ＴＡＺ−１０４（株式会社三和ケミカル製）；が挙げられる。
【０１１２】
本発明の組成物が重合開始剤を含む場合において、本発明の組成物における重合開始剤の含有量は、重合性液晶化合物の配向を乱し難いという観点から、重合性液晶化合物１００質量部に対して、通常、０．１〜３０質量部であり、好ましくは０．５〜１０質量部であり、より好ましくは０．５〜８質量部である。
【０１１３】
＜溶媒＞
溶媒は、化合物（Ａ）および化合物（Ｂ）、並びに上記重合性液晶化合物を完全に溶解し得る溶媒であることが好ましい。また、重合性液晶化合物の重合反応に不活性な溶媒であることが好ましい。
【０１１４】
溶媒としては、例えば、メタノール、エタノール、エチレングリコール、イソプロピルアルコール、プロピレングリコール、エチレングリコールメチルエーテル、エチレングリコールブチルエーテルおよびプロピレングリコールモノメチルエーテル等のアルコール溶媒；酢酸エチル、酢酸ブチル、エチレングリコールメチルエーテルアセテート、γ−ブチロラクトン、プロピレングリコールメチルエーテルアセテートおよび乳酸エチル等のエステル溶媒；アセトン、メチルエチルケトン、シクロペンタノン、シクロヘキサノン、２−ヘプタノンおよびメチルイソブチルケトン等のケトン溶媒；ペンタン、ヘキサンおよびヘプタン等の脂肪族炭化水素溶媒；トルエンおよびキシレン等の芳香族炭化水素溶媒；アセトニトリル等のニトリル溶媒；テトラヒドロフランおよびジメトキシエタン等のエーテル溶媒；クロロホルムおよびクロロベンゼン等の塩素含有溶媒；等が挙げられる。これら溶媒は、１種類のみを用いてもよいし、２種類以上を組み合わせて用いてもよい。
【０１１５】
組成物１００質量部に占める溶媒の含有量は、５０質量部〜９８質量部であることが好ましい。従って、組成物１００質量部に占める固形分は、２質量部〜５０質量部であることが好ましい。組成物の固形分が５０質量部以下であると、組成物の粘度が低くなることから、得られる光学フィルムの厚みが略均一になり、光学フィルムにムラが生じ難くなる傾向がある。上記固形分は、製造しようとする光学フィルムの厚みを考慮して適宜定めることができる。
【０１１６】
＜増感剤＞
増感剤を用いることにより、重合性液晶化合物の重合反応をより促進させることができる。
【０１１７】
増感剤としては、特に本発明の組成物に光重合開始剤が含有されている場合において、光増感剤が好ましい。増感剤としては、例えば、キサントンおよびチオキサントン等のキサントン化合物（２，４−ジエチルチオキサントン、２−イソプロピルチオキサントン等）；アントラセンおよびアルコキシ基含有アントラセン（ジブトキシアントラセン等）等のアントラセン化合物；フェノチアジンおよびルブレン等が挙げられる。
【０１１８】
組成物における増感剤の含有量は、重合性液晶化合物１００質量部に対して、０．１質量部〜３０質量部であることが好ましく、０．５質量部〜１０質量部であることがより好ましく、０．５質量部〜８質量部であることがさらに好ましい。
【０１１９】
＜重合禁止剤＞
重合禁止剤を用いることにより、重合性液晶化合物の重合反応の進行度合いをコントロールすることができる。
【０１２０】
重合禁止剤としては、２，６−ジ−tert−ブチル−４−メチルフェノール等のフェノール系化合物、ジラウリルチオジプロピオネート等の硫黄系化合物、トリオクチルホスファイト等のリン系化合物、および２，２，６，６−テトラメチルピペリジンに代表されるヒンダードアミン構造を含むアミン系化合物等のラジカル捕捉剤が挙げられる。
【０１２１】
液晶硬化膜である光学フィルムの着色が少ないという点で、重合禁止剤としては、フェノール系化合物が好ましい。
【０１２２】
組成物における重合禁止剤の含有量は、重合性液晶化合物１００質量部に対して、０．１質量部〜３０質量部であることが好ましく、０．５質量部〜１０質量部であることがより好ましく、０．５質量部〜８質量部であることがさらに好ましい。上記範囲内であれば、重合性液晶化合物の配向を乱すことなく重合させることができる。重合禁止剤は、１種類のみを用いてもよいし、２種類以上を併用してもよい。
【０１２３】
＜レベリング剤＞
レベリング剤とは、組成物の流動性を調整し、組成物を塗布して得られる膜をより平坦にする機能を有する添加剤であり、界面活性剤が挙げられる。好ましいレベリング剤としては、“ＢＹＫ−３６１Ｎ”（ＢＹＫ Ｃｈｅｍｉｅ社製）等のポリアクリレート化合物を主成分とするレベリング剤、およびサーフロン（登録商標）“Ｓ−３８１”（ＡＧＣセイミケミカル株式会社製）等のフッ素原子含有化合物を主成分とするレベリング剤が挙げられる。
【０１２４】
組成物におけるレベリング剤の含有量は、重合性液晶化合物１００質量部に対して、０．０１質量部〜５質量部であることが好ましく、０．１質量部〜３質量部であることがさらに好ましい。上記範囲内であると、重合性液晶化合物を水平配向させることが容易であり、かつ得られる光学フィルムがより平滑となる傾向がある。組成物は、レベリング剤を２種類以上含有していてもよい。
【０１２５】
［実施形態２：光学フィルム］
本発明の実施形態２に係る光学フィルムは、本発明の実施形態１に係る組成物を含む。また、本発明の光学フィルムは、好ましくは重合性液晶化合物を含有する本発明の組成物から形成される。より詳細には、本発明の光学フィルムは、重合性液晶化合物を含有する本発明の組成物において、当該重合性液晶化合物（重合性成分）を重合させることによって、当該組成物を硬化させてなる液晶硬化膜からなり得る。従って、本発明の光学フィルムは、上記重合性液晶化合物の重合物を含み得る。
【０１２６】
本発明の光学フィルムは、通常、重合性液晶化合物が配向した状態で硬化した、厚さが５μｍ以下の膜であり、好ましくは重合性液晶化合物が基材面に対して水平方向または垂直方向に配向した状態で硬化した液晶硬化膜である。
【０１２７】
本発明の光学フィルムの厚さは、０．５μｍ〜５μｍが好ましく、１μｍ〜３μｍがより好ましい。偏光膜の厚さは、干渉膜厚計、レーザー顕微鏡または触針式膜厚計により測定することができる。
【０１２８】
本発明の光学フィルムは、二色性色素として機能する、化合物（Ａ）および化合物（Ｂ）を含有することによって、高い二色比を示す。
【０１２９】
＜光学フィルムの部材＞
本発明の光学フィルムは、通常、基材上、または基材上に形成された配向膜上に、重合性液晶化合物を含む本発明の組成物を塗布し、当該組成物中の重合性液晶化合物を重合することによって得ることができる。
【０１３０】
本発明の光学フィルムを構成する部材、具体的には、本発明の光学フィルムの製造に使用される基材および配向膜について以下に説明する。
【０１３１】
＜基材＞
基材としては、ガラス基材およびプラスチック基材が挙げられ、好ましくはプラスチック基材である。プラスチック基材を構成するプラスチックとしては、例えば、ポリエチレン、ポリプロピレン、ノルボルネン系ポリマー等のポリオレフィン；環状オレフィン系樹脂；ポリビニルアルコール；ポリエチレンテレフタレート；ポリメタクリル酸エステル；ポリアクリル酸エステル；トリアセチルセルロース、ジアセチルセルロースおよびセルロースアセテートプロピオネート等のセルロースエステル；ポリエチレンナフタレート；ポリカーボネート；ポリスルホン；ポリエーテルスルホン；ポリエーテルケトン；ポリフェニレンスルフィドおよびポリフェニレンオキシド；等のプラスチックが挙げられる。
【０１３２】
市販のセルロースエステル基材としては、“フジタックフィルム”（富士写真フィルム株式会社製）；“ＫＣ８ＵＸ２Ｍ”、“ＫＣ８ＵＹ”および“ＫＣ４ＵＹ”（以上、コニカミノルタオプト株式会社製）等が挙げられる。
【０１３３】
市販の環状オレフィン系樹脂としては、“Ｔｏｐａｓ”（登録商標）（Ｔｉｃｏｎａ社（独）製）、“アートン”（登録商標）（ＪＳＲ株式会社製）、“ゼオノア（ＺＥＯＮＯＲ）”（登録商標）、“ゼオネックス（ＺＥＯＮＥＸ）”（登録商標）（以上、日本ゼオン株式会社製）および“アペル”（登録商標）（三井化学株式会社製）が挙げられる。このような環状オレフィン系樹脂を、溶剤キャスト法、溶融押出法等の公知の手段により製膜して、基材とすることができる。市販されている環状オレフィン系樹脂基材を用いることもできる。市販の環状オレフィン系樹脂基材としては、“エスシーナ”（登録商標）、“ＳＣＡ４０”（登録商標）（以上、積水化学工業株式会社製）、“ゼオノアフィルム”（登録商標）（オプテス株式会社製）および“アートンフィルム”（登録商標）（ＪＳＲ株式会社製）が挙げられる。
【０１３４】
基材の厚さは、実用的な取り扱いができる程度の質量である点では、薄い方が好ましいが、薄すぎると強度が低下し、加工性に劣る傾向がある。基材の厚さは、通常、５μｍ〜３００μｍであり、好ましくは２０μｍ〜２００μｍである。
【０１３５】
＜配向膜＞
配向膜は、厚さが５００ｎｍ以下の膜であり、重合性液晶化合物を所望の方向に液晶配向させる、配向規制力を有する膜である。配向膜としては、配向性ポリマーから形成されている配向膜、光配向膜、およびグルブ（groove）配向膜が挙げられる。
【０１３６】
配向膜は、重合性液晶化合物の液晶配向を容易にする。水平配向、垂直配向、ハイブリッド配向、傾斜配向等の液晶配向の状態は、配向膜および重合性液晶化合物の性質によって変化し、その組み合わせは任意に選択することができる。配向膜が配向規制力として水平配向を発現させる材料であれば、重合性液晶化合物は水平配向またはハイブリッド配向を形成することができ、垂直配向を発現させる材料であれば、重合性液晶化合物は垂直配向または傾斜配向を形成することができる。ここでいう「水平」、「垂直」等の表現は、光学フィルム（偏光膜）平面を基準とした場合に、配向した重合性液晶化合物の長軸の方向を表す。垂直配向とは、光学フィルム（偏光膜）平面に対して垂直な方向に配向した重合性液晶化合物の長軸を有する配向のことである。ここでいう「垂直」とは、光学フィルム（偏光膜）平面に対して９０°±２０°の角度を意味する。
【０１３７】
配向規制力は、配向膜が配向性ポリマーから形成されている場合は、当該ポリマーの表面状態やラビング条件によって任意に調整することが可能であり、光配向性ポリマーから形成されている場合は、当該ポリマーに対する偏光照射条件等によって任意に調整することが可能である。重合性液晶化合物の表面張力や液晶性等の物性を選択することにより、重合性液晶化合物の液晶配向を制御することもできる。
【０１３８】
基材と光学フィルム（偏光膜）との間に形成される配向膜としては、配向膜上に光学フィルム（偏光膜）を形成するときに使用される溶媒に不溶であり、溶媒の除去や液晶の配向のための加熱処理における耐熱性を有する膜が好ましい。配向膜としては、配向性ポリマーからなる配向膜、光配向膜およびグルブ配向膜等が挙げられる。
【０１３９】
配向膜の厚さは、通常、１０ｎｍ〜５００ｎｍであり、好ましくは１０ｎｍ〜２００ｎｍである。
【０１４０】
＜配向性ポリマーからなる配向膜＞
配向性ポリマーからなる配向膜は、通常、配向性ポリマーが溶媒に溶解した組成物（以下、配向性ポリマー組成物と称することがある）を基材に塗布し、溶媒を除去すること、または、配向性ポリマー組成物を基材に塗布し、溶媒を除去し、ラビングすること（ラビング法）で得られる。
【０１４１】
配向性ポリマー組成物中の配向性ポリマーの濃度は、配向性ポリマー材料が、溶媒に完溶できる範囲内であればよいが、溶液に対して固形分換算で０．１質量％〜２０質量％であることが好ましく、０．１質量％〜１０質量％であることがさらに好ましい。
【０１４２】
市販の配向性ポリマー組成物としては、サンエバー（登録商標）（日産化学工業株式会社製）またはオプトマー（登録商標）（ＪＳＲ株式会社製）等が挙げられる。
【０１４３】
＜光配向膜＞
光配向膜は、通常、光反応性基を有するポリマーまたはモノマー（光配向性材料）と溶媒とを含む組成物（以下、光配向膜形成用組成物と称することがある）を基材に塗布し、偏光（好ましくは偏光ＵＶ）を照射することで得られる。光配向膜は、照射する偏光の偏光方向を選択することにより、配向規制力の方向を任意に制御できる点でより好ましい。
【０１４４】
光反応性基とは、光を照射することにより液晶配向能を生じる基をいう。具体的には、光反応性基は、光を照射することで生じる分子の配向誘起または異性化反応、二量化反応、光架橋反応、或いは光分解反応のような、液晶配向能の起源となる光反応を生じる基である。当該光反応性基の中でも、二量化反応または光架橋反応を起こす基が、配向性に優れる点で好ましい。上記反応を生じ得る光反応性基としては、不飽和結合、特に二重結合を有する基が好ましく、炭素−炭素二重結合（Ｃ＝Ｃ結合）、炭素−窒素二重結合（Ｃ＝Ｎ結合）、窒素−窒素二重結合（Ｎ＝Ｎ結合）、および炭素−酸素二重結合（Ｃ＝Ｏ結合）からなる群より選ばれる少なくとも一つの不飽和結合を有する基が特に好ましい。
【０１４５】
光配向膜形成用組成物に対する、光反応性基を有するポリマーまたはモノマーの含有量は、０．２質量％以上であることが好ましく、０．３質量％〜１０質量％であることが特に好ましい。光配向膜形成用組成物は、光配向膜の特性が著しく損なわれない範囲内で、ポリビニルアルコールやポリイミド等の高分子材料や光増感剤を含んでいてもよい。
【０１４６】
偏光を照射するには、基板上に塗布された光配向膜形成用組成物から溶媒を除去した組成物に直接、偏光を照射する形式でもよく、基材側から偏光を照射し、偏光を透過させて組成物に照射する形式でもよい。当該偏光は、実質的に平行光であることが特に好ましい。照射する偏光の波長は、光反応性基を有するポリマーまたはモノマーの光反応性基が光エネルギーを吸収し得る波長領域の波長がよい。具体的には、波長２５０ｎｍ〜４００ｎｍのＵＶ（紫外線）が特に好ましい。
【０１４７】
なお、ラビングまたは偏光照射を行うときに、マスキングを行えば、液晶配向の方向が異なる複数の領域（パターン）を形成することもできる。
【０１４８】
＜グルブ配向膜＞
グルブ（groove）配向膜は、膜表面に凹凸パターンまたは複数のグルブ（溝）を有する膜である。等間隔に並んだ複数の直線状のグルブを有する膜に重合性液晶化合物を塗布した場合、その溝に沿った方向に液晶分子が配向する。
【０１４９】
グルブ配向膜を得る方法としては、感光性ポリイミド膜表面にパターン形状のスリットを有する露光用マスクを介して露光後、現像およびリンス処理を行って凹凸パターンを形成する方法、表面に溝を有する板状の原盤に、硬化前のＵＶ硬化樹脂の層を形成し、樹脂層を基材へ移してから硬化する方法、および、基材上に形成した硬化前のＵＶ硬化樹脂の膜に、複数の溝を有するロール状の原盤を押し当てて凹凸を形成し、その後、硬化する方法等が挙げられる。具体的には、特開平６−３４９７６号公報および特開２０１１−２４２７４３号公報に記載の方法等が挙げられる。
【０１５０】
本発明の組成物を塗布する方法としては、配向性ポリマー組成物を基材に塗布する方法として例示した上述の方法と同じ方法が挙げられる。
【０１５１】
本発明の組成物が溶媒を含む場合には、通常、形成された塗布膜から溶媒を除去する。溶媒の除去方法としては、自然乾燥法、通風乾燥法、加熱乾燥法および減圧乾燥法等が挙げられる。
【０１５２】
形成された塗布膜に含まれる重合性液晶化合物は、通常、溶液状態に転移する温度以上に加熱し、次いで液晶配向する温度まで冷却することによって配向して、液晶相を形成する。
【０１５３】
形成された塗布膜に含まれる重合性液晶化合物が配向する温度は、予め、当該重合性液晶化合物を含む組成物を用いたテクスチャー観察等により求めればよい。また、溶媒の除去と液晶配向とを同時に行ってもよい。このときの温度としては、除去する溶媒や重合性液晶化合物の種類にもよるが、５０〜２００℃の範囲が好ましく、基材が樹脂基材の場合には、８０〜１３０℃の範囲がより好ましい。
【０１５４】
１／４波長板である基材を用いて、本発明の光学フィルムと当該１／４波長板とを有する円偏光板を得る場合には、重合性液晶化合物の配向方向は、得られる光学フィルムの透過軸と、当該基材の遅相軸（光軸）とが実質的に４５°となるようにすればよい。
【０１５５】
配向した重合性液晶化合物に活性エネルギー線を照射することにより、重合性液晶化合物を重合する。
【０１５６】
配向した重合性液晶化合物が重合することによって、配向した状態で重合した重合性液晶化合物と、当該重合性液晶化合物と共に配向した化合物（Ａ）および化合物（Ｂ）とを含む光学フィルムが得られる。
【０１５７】
スメクチック液晶相を保持したまま重合した重合性液晶化合物を含む光学フィルム（偏光膜）は、従来のホストゲスト型偏光膜、即ち、ネマチック液晶相を保持したままで重合性液晶化合物等を重合して得られる偏光膜と比較して偏光性能が高く、また、二色性色素またはリオトロピック液晶型の液晶化合物のみを塗布した偏光膜と比較して、偏光性能および強度に優れる。
【０１５８】
活性エネルギー線の光源としては、紫外線、電子線、Ｘ線等を発生する光源であればよい。好ましくは低圧水銀灯、中圧水銀灯、高圧水銀灯、超高圧水銀灯、ケミカルランプ、ブラックライトランプ、マイクロウェーブ励起水銀灯、メタルハライドランプ等の、波長４００ｎｍ以下に発光分布を有する光源である。
【０１５９】
活性エネルギー線の照射エネルギーは、重合開始剤の活性化に有効な波長領域の照射強度が１０〜５０００ｍＪ／ｃｍ２となるように設定することが好ましく、１００〜２０００ｍＪ／ｃｍ２となるように設定することがより好ましい。照射エネルギーが１０ｍＪ／ｃｍ２よりも低いと重合性液晶化合物の硬化が不十分となる傾向がある。
【０１６０】
かくして形成された本発明の光学フィルムの厚さは、０．５μｍ以上、１０μｍ以下の範囲が好ましく、１μｍ以上、５μｍ以下の範囲がさらに好ましい。本発明の光学フィルムの厚さは、干渉膜厚計やレーザー顕微鏡或いは触針式膜厚計の測定で求めることができる。
【０１６１】
本発明の光学フィルムは、Ｘ線回折測定においてブラッグピークが得られる光学フィルムであることが特に好ましい。このようなブラッグピークが得られる本発明の光学フィルムとしては、例えば、ヘキサチック相またはクリスタル相に由来する回折ピークを示す偏光膜が挙げられる。
【０１６２】
本発明の光学フィルムの極大吸収（λｍａｘ１）は、好ましくは４００ｎｍ〜８００ｎｍの範囲に存在し、より好ましくは５００ｎｍ〜６８０ｎｍの範囲に存在する。
【０１６３】
本発明の光学フィルムが示す二色比は、６５以上であり、好ましくは７０以上であり、より好ましくは７５以上である。
【０１６４】
使用した基材が１／４波長板でない場合は、得られた本発明の光学フィルム（偏光膜）と、１／４波長板とを積層することで円偏光板を得ることができる。このとき、本発明の光学フィルムの透過軸と、１／４波長板の遅相軸（光軸）とが実質的に４５°となるようにして積層することが好ましい。また、本発明の光学フィルム（偏光膜）の透過軸と、１／４波長板等の位相差フィルムの光軸とを一致、または直交させることで光学補償フィルムとして機能する円偏光板を得ることもできる。
【０１６５】
本発明の光学フィルムと１／４波長板との積層は、本発明の光学フィルムが形成された基材、または配向膜が形成された基材と共に行ってもよいし、基材、または基材および配向膜を取り除いて行ってもよい。基材、または配向膜が形成された基材の表面に形成された本発明の光学フィルムと、１／４波長板との積層は、例えば、本発明の偏光膜が形成された面と、１／４波長板とを接着剤を用いて貼合した後、当該基材、または光学フィルムが形成された基材を取り除くことで行うことができる。この場合において、接着剤は、本発明の光学フィルムに塗布されてもよいし、１／４波長板に塗布されてもよい。
【０１６６】
＜光学フィルムの用途＞
光学フィルム（偏光膜）および円偏光板は、さまざまな表示装置に用いることができる。
【０１６７】
表示装置とは、表示素子を有する装置であり、発光源として発光素子または発光装置を含む。表示装置としては、液晶表示装置、有機エレクトロルミネッセンス（ＥＬ）表示装置、無機エレクトロルミネッセンス（ＥＬ）表示装置、タッチパネル表示装置、電子放出表示装置（電場放出表示装置（ＦＥＤ等）、表面電界放出表示装置（ＳＥＤ））、電子ペーパー（電子インクや電気泳動素子を用いた表示装置）、プラズマ表示装置、投射型表示装置（グレーティングライトバルブ（ＧＬＶ）表示装置、デジタルマイクロミラーデバイス（ＤＭＤ）を有する表示装置等）および圧電セラミックディスプレイ等が挙げられる。液晶表示装置は、透過型液晶表示装置、半透過型液晶表示装置、反射型液晶表示装置、直視型液晶表示装置および投写型液晶表示装置等のいずれをも含む。これら表示装置は、二次元画像を表示する表示装置であってもよいし、三次元画像を表示する立体表示装置であってもよい。特に円偏光板は有機ＥＬ表示装置および無機ＥＬ表示装置に有効に用いることができ、光学補償偏光板は液晶表示装置およびタッチパネル表示装置に有効に用いることができる。
【実施例】
【０１６８】
＜使用薬品＞
［二色性色素］
実施例および比較例にて使用する二色性色素を以下に示す。
【０１６９】
【化１７】
0006771304.tif 000023
【０１７０】
［重合性液晶化合物］
実施例および比較例にて使用する重合性液晶化合物を以下に示す。
【０１７１】
【化１８】
0006771304.tif 000024
【０１７２】
［その他］
実施例および比較例にて使用するその他の薬品を以下に示す。
【０１７３】
重合性非液晶化合物Ａ：ジペンタエリスリトールヘキサアクリレート（ダイセルサイテック株式会社製）
重合開始剤Ａ：２−ジメチルアミノ−２−ベンジル−１−（４−モルホリノフェニル）ブタン−１−オン（イルガキュア３６９；チバスペシャルティケミカルズ社製）
重合開始剤Ｂ：１−ヒドロキシ シクロヘキシル フェニル ケトン（イルガキュア１８４；チバスペシャルティケミカルズ社製）
レベリング剤Ａ：ポリアクリレート化合物（ＢＹＫ−３６１Ｎ；ＢＹＫ−Ｃｈｅｍｉｅ社製）
溶剤Ａ：キシレン−イソホロン（質量比：９５：５）
［実施例１］
［光学フィルム形成用組成物の調製］
化合物（Ｆ−１）；２．５質量部、化合物（Ｇ−１）；３．０質量部、化合物（Ｈ−１）；２．２質量部、化合物（Ａ−１）；１．９質量部および化合物（Ｂ−１）；１．１質量部、並びに、重合性液晶化合物として、化合物（４−６）；９０質量部および化合物（４−８）；１０質量部、並びに、重合性非液晶化合物Ａ；５質量部、並びに、重合開始剤Ａ；１質量部および重合開始剤Ｂ；６質量部、並びに、レベリング剤Ａ；０．５質量部、並びに、溶剤Ａ；４００質量部を混合して得た混合物を８０℃にて１時間攪拌した。上記混合物中の可溶成分が完全に溶解したことを目視にて確認した後、孔径が０．２マイクロメートルのフィルターを用いて、上記可溶分が完全に溶解した混合物をろ過することによって光学フィルム形成用組成物（１）を得た。上記組成物中の二色性色素の含有量を表１に示す。
【０１７４】
［光学フィルムの製造、並びに、組成物および光学フィルムの評価］
１．配向膜の形成
基材としてガラス基材を用いた。
【０１７５】
該ガラス基材上に、ポリビニルアルコール（ポリビニルアルコール１０００完全ケン化型、和光純薬工業株式会社製）の２質量％水溶液（配向膜ポリマー組成物）をスピンコート法により塗布し、乾燥後、厚さ１００ｎｍの膜を形成した。続いて、得られた膜の表面にラビング処理を施すことにより配向層を形成した。ラビング処理は、半自動ラビング装置（商品名：ＬＱ−００８型、常陽工学株式会社製）を用いて、布（商品名：ＹＡ−２０−ＲＷ、吉川化工株式会社製）によって、押し込み量０．１５ｍｍ、回転数５００ｒｐｍ、１６．７ｍｍ／ｓの条件で行った。かかるラビング処理により、ガラス基材上に配向膜が形成された積層体（１）を得た。
【０１７６】
２．光学フィルムの形成
積層体（１）の配向膜上に、上記光学フィルム形成用組成物（１）をスピンコート法により塗布し、１２０℃のホットプレート上で１分間加熱乾燥した後、速やかに室温まで冷却して、上記配向層上に乾燥被膜を形成した。次いで、ＵＶ照射装置（ＳＰＯＴ ＣＵＲＥ ＳＰ−７；ウシオ電機株式会社製）を用い、紫外線を、露光量１５００ｍＪ／ｃｍ２（３１３ｎｍ基準）照射することにより、該乾燥被膜に含まれる重合性液晶化合物を重合させ、該乾燥被膜から光学フィルム（偏光膜）を形成し、積層体（２）を得た。このときの光学フィルム（偏光膜）の厚さをレーザー顕微鏡（オリンパス株式会社製：ＯＬＳ３０００）により測定したところ、１．８μｍであった。
【０１７７】
３．二色比の測定
得られた光学フィルム（偏光膜）の有用性を確認するため、以下のようにして積層体（２）の二色比を測定した。
【０１７８】
極大吸収波長における透過軸方向の吸光度（Ａ１）および吸収軸方向の吸光度（Ａ２）を、分光光度計（島津製作所株式会社製：ＵＶ−３１５０）に偏光子付フォルダーをセットした装置を用いてダブルビーム法で測定した。該フォルダーは、リファレンス側に光量を５０％カットするメッシュを設置した。測定された透過軸方向の吸光度（Ａ１）および吸収軸方向の吸光度（Ａ２）の値から、比（Ａ２／Ａ１）を算出し、二色比とした。結果を表に示す。二色比が高いほど、偏光フィルム（光学フィルム）として有用であるといえる。吸収軸方向の吸光度（Ａ２）の極大吸収波長、並びに、その波長での二色比の測定結果を表２に示す。
【０１７９】
４．偏光膜の外観評価
光学フィルム形成用組成物（１）を２０℃で９０時間静置した後に、同様の手法で偏光膜を作製して、結晶析出による配向欠陥の有無を目視並びに顕微鏡観察にて評価した。評価結果を表１に示す。配向欠陥が生じたものを「×」、配向欠陥が無く良好な配向性を保持したものを「○」とする二段階で評価した。上記評価結果を表２に示す。
【０１８０】
５．組成物の色素析出評価
調液直後の光学フィルム形成用組成物（１）および２０℃で９０時間静置保管した光学フィルム形成用組成物（１）を孔径が０．２マイクロメートルのフィルターでろ過し、得られた溶液を液体クロマトグラフィーで分析して、化合物（Ａ）および化合物（Ｂ）の保持率を算出した。保持率は、保管前後での、［（色素のピーク面積（５８０ｎｍ））／（イソホロンのピーク面積（２５４ｎｍ））］×１００の値とした。上記評価結果を表２に示す。
【０１８１】
なお、上記液体クロマトグラフィー（ＬＣ）は、以下に示す測定条件にて実施した。
カラム：Ｋｉｎｅｔｅｘ ２．６ｕ Ｃ１８ １００Ａ（４．６ｍｍ×１００ｍｍ）
移動相：Ａ液  ０．１％ ＴＦＡ／水
Ｂ液  ０．１％ ＴＦＡ／アセトニトリル
オーブン温度  ：４０℃
Ｂ液  初期濃度：２％
ＬＣプログラム：時間／ユニット／処理命令／数値
０．０１／ポンプ／Ｂ. Ｃｏｎｃ／２
３０．００／ポンプ／Ｂ. Ｃｏｎｃ／１００
４０．００／ポンプ／Ｂ. Ｃｏｎｃ／１００
４０．０１／ポンプ／Ｂ. Ｃｏｎｃ／２
５０．００／ポンプ／Ｂ. Ｃｏｎｃ／２
５０．００／コントローラ／ｓｔｏｐ
［実施例２］
化合物（Ａ−１）の使用量を１．５質量部に変更し、化合物（Ｂ−１）の使用量を１．６質量部に変更した以外は、実施例１と同様にして、光学フィルム形成用組成物（２）を得た。また、光学フィルム形成用組成物（２）を使用して、実施例１と同様の方法にて、光学フィルムを作製した。さらに、実施例１と同様の方法にて、得られた光学フィルム形成用組成物（２）および光学フィルム形成用組成物（２）から形成される光学フィルムの評価を実施した。上記組成物中の二色性色素の含有量を表１に示し、上記評価の結果を表２に示す。
【０１８２】
［実施例３］
化合物（Ａ−１）の使用量を１．０質量部に変更し、化合物（Ｂ−１）の使用量を２．２質量部に変更した以外は、実施例１と同様にして、光学フィルム形成用組成物（３）を得た。また、光学フィルム形成用組成物（３）を使用して、実施例１と同様の方法にて、光学フィルムを作製した。さらに、実施例１と同様の方法にて、得られた光学フィルム形成用組成物（３）および光学フィルム形成用組成物（３）から形成される光学フィルムの評価を実施した。上記組成物中の二色性色素の含有量を表１に示し、上記評価の結果を表２に示す。
【０１８３】
［実施例４］
化合物（Ａ−１）の使用量を０．７質量部に変更し、化合物（Ｂ−１）の使用量を２．４質量部に変更した以外は、実施例１と同様にして、光学フィルム形成用組成物（４）を得た。また、光学フィルム形成用組成物（４）を使用して、実施例１と同様の方法にて、光学フィルムを作製した。さらに、実施例１と同様の方法にて、得られた光学フィルム形成用組成物（４）および光学フィルム形成用組成物（４）から形成される光学フィルムの評価を実施した。上記組成物中の二色性色素の含有量を表１に示し、上記評価の結果を表２に示す。
【０１８４】
［比較例１］
化合物（Ａ−１）の使用量を２．９質量部に変更し、化合物（Ｂ−１）を使用しない以外は、実施例１と同様にして、比較用光学フィルム形成用組成物（１）を得た。また、比較用光学フィルム形成用組成物（１）を使用して、実施例１と同様の方法にて、光学フィルムを作製した。さらに、実施例１と同様の方法にて、得られた比較用光学フィルム形成用組成物（１）および比較用光学フィルム形成用組成物（１）から形成される光学フィルムの評価を実施した。上記組成物中の二色性色素の含有量を表１に示し、上記評価の結果を表２に示す。
【０１８５】
［比較例２］
化合物（Ａ−１）を使用せず、化合物（Ｂ−１）の使用量を３．２質量部に変更した以外は、実施例１と同様にして、比較用光学フィルム形成用組成物（２）を得た。また、比較用光学フィルム形成用組成物（２）を使用して、実施例１と同様の方法にて、光学フィルムを作製した。さらに、実施例１と同様の方法にて、得られた比較用光学フィルム形成用組成物（２）および比較用光学フィルム形成用組成物（２）から形成される光学フィルムの評価を実施した。上記組成物中の二色性色素の含有量を表１に示し、上記評価の結果を表２に示す。
【０１８６】
［比較例３］
化合物（Ｂ−１）の代わりに化合物（Ｂ−２０）を１．０質量部使用したこと以外は、実施例１と同様にして、比較用光学フィルム形成用組成物（３）を得た。また、比較用光学フィルム形成用組成物（３）を使用して、実施例１と同様の方法にて、光学フィルムを作製した。さらに、実施例１と同様の方法にて、得られた比較用光学フィルム形成用組成物（３）および比較用光学フィルム形成用組成物（３）から形成される光学フィルムの評価を実施した。上記組成物中の二色性色素の含有量を表１に示し、上記評価の結果を表２に示す。
【０１８７】
【表１】
0006771304.tif 000025
【０１８８】
【表２】
0006771304.tif 000026
【０１８９】
［結論］
表１、２の記載に基づき、実施例１〜４と、比較例１、２とを比較した結果、化合物（Ａ）および化合物（Ｂ）の双方を含む組成物を使用することによって、所定の期間保管した後でも、配向欠陥がなく、外観品質に優れた光学フィルムを形成することができることが分かった。
【０１９０】
また、実施例１〜４と、比較例３とを比較した結果、上記一般式（Ａ）、一般式（Ｂ）におけるＲ１ａとＲ１ｂが互いに異なる基である化合物（Ａ）および化合物（Ｂ）の双方を含む組成物を使用することによって、二色比が十分高い光学フィルムを形成することができることが分かった。
【産業上の利用可能性】
【０１９１】
本発明の組成物から形成される光学フィルムは、当該光学フィルム（偏光膜）を備える液晶表示装置、液晶セル、円偏光板、および有機ＥＬ表示装置の製造分野において広範に利用することができる。